СПОСОБ РЕГУЛИРОВАНИЯ ДИАМЕТРА ДИСПЕРСИИ И КОМПОЗИЦИЯ ТЕРМОПЛАСТИЧЕСКОЙ СМОЛЫ

1. Способ регулирования диаметра дисперсии дисперсной фазы в композиции термопластической смолы, получаемой посредством смешивания полиолефиновой смолы, полиамидной смолы и компатибилизатора и имеющей непрерывную фазу, состоящую из полиолефиновой смолы, и дисперсную фазу, диспергированную в непрерывной фазе и состоящую из полиамидной смолы, отличающийся тем, что
компатибилизатор представляет собой полимер, имеющий реакционноспособную группу, реагирующую с полиамидной смолой, и тем, что
количество смешиваемого полимера на основе общего содержания полиолефиновой смолы и полиамидной смолы варьируют для регулирования диаметра дисперсии дисперсной фазы.
2. Способ по п. 1, в котором дисперсная фаза имеет тонкодисперсную фазу, диспергированную в дисперсной фазе.
3. Способ по п. 1 или 2, в котором компатибилизатор представляет собой олефиновый термопластический эластомер.
4. Способ по любому из пп. 1-3, в котором реакционноспособная группа представляет собой, по меньшей мере, одно из группы ангидрида кислоты и карбоксильной группы.
5. Способ по любому из пп. 1-4, который содержит этап, на котором дополнительно перемешивают с плавлением перемешанный с плавлением продукт, получаемый посредством перемешивания с плавлением полиамидной смолы и компатибилизатора из полиолефиновой смолы, полиамидной смолы и компатибилизатора, с полиолефиновой смолой, с получением композиции термопластической смолы.
6. Композиция термопластической смолы, получаемая посредством смешивания полиолефиновой смолы, полиамидной смолы и компатибилизатора, имеющего реакционноспособную группу, реагирующую с полиамидной смолой, и
имеющая непрерывную фазу, состоящую из полиолефиновой смолы, и дисперсную фазу, диспергированную в непрерывной фазе и состоящую из полиамидной смолы, отличающийся тем, что
дисперсная фаза имеет тонкодисперсную фазу, диспергированную в дисперсной фазе, и
компатибилизатор представляет собой олефиновый эластомер или стирольный эластомер, и
реакционноспособная группа представляет собой, по меньшей мере, одно из группы ангидрида кислоты и карбоксильной группы, и
при рассмотрении общего содержания полиолефиновой смолы, полиамидной смолы и компатибилизатора как 100% по массе, количество компатибилизатора составляет 14% по массе или больше и 38% по массе или меньше, и
число частиц дисперсной фазы на 10 квадратных микрометров составляет 100 или больше и 450 или меньше.
7. Композиция по п. 6, в которой дисперсная фаза имеет диаметр дисперсии в 1300 нм или меньше.
2
2
8. Композиция по п. 7, в которой ударная вязкость по Шарпи составляет 10,6 кДж/м или больше и 85 кДж/м или меньше.